(57)【要約】      （修正有）【課題】光学式マウスの感応性と表面層の透明性及び色相の向上を両立させる。【解決手段】表面層１として、透明な合成樹脂１ａに分散配置した、粒子径が２０〜４０μｍの透明な微小中空球１ｂと、粒度が１５〜３０μｍの蓄光顔料１ｃとが、表面層１の厚さ方向へ部分的に重なり合い、それぞれの重なり度合いに対応して、蓄光顔料１ｃの粒子に濃淡が付く。これら蓄光顔料１ｃの濃淡による不規則な模様を、光学式マウスＭが光線Ｌで検出することにより、光学式マウスＭの移動量が正確に算出可能になる。【選択図】図１
2015114693.tif 000002
【特許請求の範囲】
【請求項１】
光学式マウスの底面から発光された光線が反射する表面層を有する光学式マウス対応マットであって、
前記表面層が、透明な合成樹脂に対し、粒子径が２０〜４０μｍの透明な微小中空球と、粒度が１５〜３０μｍの蓄光顔料を分散させていることを特徴とする光学式マウス対応マット。
【請求項２】
前記表面層が、前記合成樹脂１００重量部に対し、前記微小中空球を０．２〜２．０重量部添加するとともに、前記蓄光顔料を０．４〜４．０重量部添加することを特徴とする請求項１記載の光学式マウス対応マット。
【請求項３】
光学式マウスの底面から発光された光線が反射する光学式マウス対応デスクマットであって、
透明な合成樹脂に対し、粒子径が２０〜４０μｍの透明な微小中空球と、粒度が１５〜３０μｍの蓄光顔料を分散して配置させた表面層と、
前記表面層の裏面に沿って積層される透明なベース層と、を備えたことを特徴とする光学式マウス対応デスクマット。
【発明の詳細な説明】
【技術分野】
【０００１】
本発明は、移動量を光学的に検出する光学式マウスが使用可能な透明のデスクマットやテーブルマットやマウスパッドなどの光学式マウス対応マット、及び、光学式マウス対応デスクマットに関する。
【背景技術】
【０００２】
従来、この種の光学式マウス対応マットとして、高い透明性を有する合成樹脂（塩化ビニル系樹脂またはオレフィン系樹脂）１００重量部に対し、平均粒径が５〜５０μｍのアルミニウム微粒子を０．０５〜０．５０重量部分散させた表面層を有する。それにより、透明であるにも拘わらずマウスの底面から発射される赤外線やＬＥＤなどの光線を適切に反射できるので、優れたマウスレスポンス性と透明性とを兼ね備えたものがある（例えば、特許文献１参照）。
【先行技術文献】
【特許文献】
【０００３】
【特許文献１】特開２０１１−２２１９０１号公報
【発明の概要】
【発明が解決しようとする課題】
【０００４】
しかし乍ら、このような従来の光学式マウス対応マットでは、表面層の透明な合成樹脂にアルミニウム微粒子を分散配置しているが、アルミニウムの微粒子を含む無機系充填剤は、光線を反射する効果が比較的に少ないため、光学式マウスの感応性が良いマットを得るには、透明な合成樹脂に対してアルミニウム微粒子を比較的に多く分散配置させるか、又は粒径が比較的大きなアルミニウム微粒子を分散配置させる必要があった。
さらに、アルミニウム微粒子がメタリック顔料として使用される材料であるため、アルミニウム微粒子の分散量又は粒径が大きくなると、表面層の全体が薄黒くなって色相が悪いとともに、表面層の透明性が低下して、マットと机上面との間に挟まれる書類などの視認性を損なうという問題があった。
また、アルミニウム微粒子は、合成樹脂（塩化ビニル系樹脂またはオレフィン系樹脂）と混合しているが、このような合成樹脂と親和性に劣る。それにより、シート状のマットを作成するためにカレンダー成形や押出成形する際に、合成樹脂から浮き出たアルミニウム微粒子が、ロールや押出機の内壁面に付着し易いため、作業性が非常に悪く、コスト高になるという問題もあった。
【０００５】
本発明は、このような問題に対処することを課題の一例とするものである。
すなわち、光学式マウスの感応性と表面層の透明性及び色相の向上を両立させることが可能な光学式マウス対応マット及び光学式マウス対応デスクマットを提供すること、などが本発明の目的である。
【課題を解決するための手段】
【０００６】
このような目的を達成するために、本発明による光学式マウス対応マット及び光学式マウス対応デスクマットは、以下の独立請求項に係る構成を少なくとも具備するものである。
［請求項１］  光学式マウスの底面から発光された光線が反射する表面層を有する光学式マウス対応マットであって、前記表面層が、透明な合成樹脂に対し、粒子径が２０〜４０μｍの透明な微小中空球と、粒度が１５〜３０μｍの蓄光顔料を分散させていることを特徴とする光学式マウス対応マット。
［請求項３］  光学式マウスの底面から発光された光線が反射する光学式マウス対応デスクマットであって、透明な合成樹脂に対し、粒子径が２０〜４０μｍの透明な微小中空球と、粒度が１５〜３０μｍの蓄光顔料を分散して配置させた表面層と、前記表面層の裏面に沿って積層される透明なベース層と、を備えたことを特徴とする光学式マウス対応デスクマット。
【発明の効果】
【０００７】
前述した特徴を有する本発明による光学式マウス対応マット及び光学式マウス対応デスクマットは、表面層として、透明な合成樹脂に分散配置した、粒子径が２０〜４０μｍの透明な微小中空球と、粒度が１５〜３０μｍの蓄光顔料とが、表面層の厚さ方向へ部分的に重なり合い、それぞれの重なり度合いに対応して、蓄光顔料の粒子に濃淡が付く。これら蓄光顔料の濃淡による不規則な模様を、光学式マウスが光線Ｌで検出することにより、光学式マウスの移動量が正確に算出可能になる。
したがって、光学式マウスの感応性と表面層の透明性及び色相の向上を両立させることができる。
その結果、光学式マウスの感応性を良くするには、透明な合成樹脂に対してアルミニウム微粒子を比較的に多く分散配置させるか、又は粒径が比較的大きなアルミニウム微粒子を分散配置させる必要がある従来のものに比べ、微小中空球を比較的に多く分散配置したり、粒子径が比較的大きな微小中空球を分散配置したりしても、表面層の全体が薄黒くならず、透明性や色相に優れて商品価値の向上が図れる。
さらに、微小中空球や蓄光顔料の粒子は、合成樹脂と親和性が良いため、シート状のマットを作成するためにカレンダー成形や押出成形する際に、ロールや押出機の内壁面に付着せず、作業性に優れて、コストの低減化が図れる。
また、光学式マウス対応デスクマットである場合には、前述した作用効果に加えて、光学式マウス対応デスクマットと机上面との間に挟まれる書類などを確実に視認でき、作業性に優れるという利点がある。
【図面の簡単な説明】
【０００８】
【図１】本発明の実施形態に係る光学式マウス対応マット及び光学式マウス対応デスクマットの全体構成を示す説明図であり、部分的な拡大縦断正面図である。
【発明を実施するための形態】
【０００９】
以下、本発明の実施形態を図面に基づいて詳細に説明する。
本発明の実施形態に係る光学式マウス対応マットＡは、図１に示すように、少なくとも光学式マウスＭの底面から発光された光線Ｌが反射する表面層１を、主要な構成要素として有する、シート状のデスクマットやテーブルマットやマウスパッドなどである。
詳しく説明すると、本発明の実施形態に係る光学式マウス対応マットＡは、表面層１のみからなる単層構造のシート、表面層１の裏面に沿って単数又は複数の層が一体的に積層される複数層構造のシートのいずれをも包含するものである。
なお、ここで言う「透明」とは、透明度が高い無色透明に限らず、光学式マウスＭの底面から発光された光線Ｌが透過すれば、無色透明に比べて僅かに透明度が劣る有色透明や半透明なども含まれる。
【００１０】
表面層１は、透明な合成樹脂１ａに対して、透明な微小中空球１ｂの粒体と蓄光顔料１ｃの粒体をそれぞれ所定量ずつ分散させている。
透明な合成樹脂１ａに対する微小中空球１ｂの配合例としては、合成樹脂１ａが１００重量部に対し、微小中空球１ｂを０．２〜２．０重量部添加する。詳しくは０．４〜１．０重量部添加することが好ましい。
透明な合成樹脂１ａに対する蓄光顔料１ｃの配合例としては、合成樹脂１ａが１００重量部に対し、蓄光顔料１ｃを０．４〜４．０重量部添加する。詳しくは０．６〜１．２重量部添加することが好ましい。
【００１１】
合成樹脂１ａとしては、高い透明性を有する塩化ビニル系樹脂やオレフィン系樹脂又はその他の樹脂などの中から１種又は２種以上を組み合わせて用いる。
さらに必要に応じて、合成樹脂１ａには、フタル酸ビス(２−エチルヘキシル：ＤＯＰ)などの可塑剤、バリウム−亜鉛系（Ｂａ−Ｚｎ系）などの安定剤、アクリル系などの加工助剤、滑剤、スリップ剤、帯電防止剤、難燃剤、粘度調整剤、抗菌剤など各種の添加剤を配合してもよい。
【００１２】
微小中空球１ｂは、ソーダ石灰硼珪酸ガラスなどのガラスやシリコンなどで、その粒子径が２０〜４０μｍの球形などの中空状に形成され、詳しく説明すれば、メジアン径が２４〜３０μｍ５０％のものを用いることが好ましい。
ガラス製の微小中空球１ｂとしては、住友スリーエム社製のＳ−６０ＨＳが該当する。
【００１３】
蓄光顔料１ｃは、硫化亜鉛（ＺｎＳ）系やアルミン酸ストロンチウム（ＳｒＡｌ2Ｏ4）系材料などで、粒度が１５〜３０μｍの粒状に形成され、詳しく説明すれば、粒度が２０〜２２μｍのものを用いることが好ましい。
硫化亜鉛系の蓄光顔料１ｃとしては、根本特殊化学（ネモト・ルミマテリアル）社製のＧＳＳが該当する。
さらに、蓄光顔料１ｃを合成樹脂１ａに混入し成形する場合には、合成樹脂１ａに練り込んで成形加工するか、又は予めペレット状やマスターバッチにしてから成形加工することが好ましい。
【００１４】
本発明の実施形態に係る光学式マウス対応マットＡの製造方法としては、合成樹脂１ａに微小中空球１ｂ及び蓄光顔料１ｃなどが配合された合成樹脂組成物を、カレンダー成形や押出成形やその他の成形方法などにより所定の厚さ寸法のシート状に成形される。
表面層１の厚みは、少なくとも０．１〜０．２ｍｍ又はそれ以上に設定することが好ましい。
【００１５】
そして、本発明の実施形態に係る光学式マウス対応マットＡがデスクマットである場合、すなわち、光学式マウス対応デスクマットＡ１である場合は、図１に示されるように、前述した表面層１と、表面層１の裏面に沿って積層される透明なベース層２と、を主要な構成要素として備えている。
ベース層２は、表面層１を構成する合成樹脂１ａと相溶性に優れて接着し易い樹脂、つまり塩化ビニル系樹脂やオレフィン系樹脂又はその他の樹脂などの中から１種又は２種以上を組み合わせて用いられる。
さらに必要に応じて、図１に示されるように、ベース層２の裏面には、紫外線硬化型又は熱硬化型などの表面処理剤が添加されたコート層３を積層することが好ましい。
も可能である。
ベース層２の厚みは、表面層１の厚みが０．１〜０．２ｍｍの場合には、ベース層２の厚みを約１．６ｍｍ又はその前後に設定される。コート層３の厚みは、少なくとも約０．０４ｍｍ又はそれ以上必要である。
【００１６】
一方、光学式マウスＭは、その底面に発光器Ｍ１と受光器Ｍ２を備え、机上に載置された、本発明の実施形態に係る光学式マウス対応マットＡの表面層１に沿って移動させることにより、発光器Ｍ１から発光したＬＥＤ光やレーザーなどの光線Ｌが、表面層１で反射して受光器Ｍ２に受光される。
【００１７】
このような本発明の実施形態に係る光学式マウス対応マットＡによると、表面層１として、透明な合成樹脂に分散配置した、粒子径が２０〜４０μｍの透明な微小中空球１ｂと、粒度が１５〜３０μｍの蓄光顔料１ｃとが、表面層１の厚さ方向へ部分的に重なり合い、それぞれの重なり度合いに対応して、蓄光顔料１ｃの粒子に濃淡が付く。
これら蓄光顔料１ｃの濃淡によって不規則な模様が生じ、この不規則な模様に向けて光学式マウスＭの裏面から光線Ｌを発光しながら移動させることにより、反射光が変化して不規則な模様を検出し、光学式マウスＭの移動量が正確に算出可能になる。
したがって、光学式マウスＭの感応性と表面層１の透明性及び色相の向上を両立させることができる。
その結果、微小中空球１ｂを比較的に多く分散配置したり、粒子径が比較的大きな微小中空球１ｂを分散配置したりしても、表面層１の全体が薄黒くならず、透明性や色相に優れて商品価値の向上が図れる。
さらに、微小中空球１ｂや蓄光顔料１ｃの粒子は、合成樹脂１ａと親和性が良いため、シート状のマットを作成するためにカレンダー成形や押出成形する際に、ロールや押出機の内壁面に付着せず、作業性に優れて、コストの低減化が図れる。
また、光学式マウス対応マットＡが光学式マウス対応デスクマットＡ１である場合には、前述した作用効果に加えて、光学式マウス対応デスクマットＡ１と机上面との間に挟まれる書類などを確実に視認でき、作業性に優れるという利点がある。
【００１８】
特に、表面層１が、合成樹脂１ａ１００重量部に対し、微小中空球１ｂを０．２〜２．０重量部添加するとともに、蓄光顔料１ｃを０．４〜４．０重量部添加する場合には、微小中空球１ｂの添加量が０．２重量部よりも少ないと、光学式マウスＭの感応性が低下する。また微小中空球１ｂの添加量が２．０重量部よりも多いと、表面層１の透明性が低下するとともにコスト高となる。蓄光顔料１ｃの添加量が０．４よりも少ないと、光学式マウスＭの感応性が低下する。また蓄光顔料１ｃの添加量が４．０重量部よりも多いと、表面層１の透明性が低下するとともにコスト高となる。
したがって、光学式マウスＭの感応性と表面層１の透明性をより向上させることができる。
さらに、表面層１が、合成樹脂１ａ１００重量部に対し、微小中空球１ｂを０．４〜１．０重量部添加し、蓄光顔料１ｃを０．６〜１．２重量部添加した場合には、光学式マウスＭの感応性と表面層１の透明性を更に著しく向上させることができる。
【実施例】
【００１９】
以下に、本発明の実施例を説明する。
［実施例１，２及び比較例１，２］
表１に示す実施例１，２と比較例１，２は、それらに記載された成分をそれぞれの割合で混合して、表面層をその厚みが設定寸法となるように加工したものである。
実施例１，２と比較例１では、表面層の透明な合成樹脂がポリ塩化ビニル（ＰＶＣ）であり、ＰＶＣが１００重量部に対して、可塑剤が４２．０重量部、Ｂａ−Ｚｎ系安定剤が２．０重量部、アクリル系加工助剤が０．３重量部、滑剤（外滑剤）が１．０重量部、エポキシ化大豆油が２．０重量部を配合しており、共通の構成にしている。
ＰＶＣとしては、重合度１１００の懸濁重合レジンを用いている。
可塑剤としては、ＤＯＰ（フタル酸ジ−２エチルヘキシル）を用いている。
Ｂａ−Ｚｎ系安定剤は、Ｂａ有機酸化合物とＺｎ有機酸化合物を主とし、有機亜リン酸化合物などのキレーターなどを添加したものである。
アクリル系加工助剤としては、三菱レイヨン社製のメタブレンＰ−５３０（メタクリル酸メチル−アクリル酸アルキル共重合体）を用いている。
外滑剤としては、Ｎ，Ｎ’−メチレンビス（ステアロアミド）を用いている。
また、実施例１，２と比較例１では、表面層の全体厚みを０．２ｍｍとしており、共通の構成にしている。
【００２０】
さらに加えて、実施例１，２では、微小中空球１ｂとしてガラス微小中空球、蓄光顔料１ｃとして硫化亜鉛系蓄光顔料を、それぞれ所定量ずつ配合しており、共通の構成にしている。
詳しく説明すると、実施例１では、ＰＶＣが１００重量部に対し、微小中空球１ｂとしてガラス微小中空球を０．５重量部と、蓄光顔料１ｃとして硫化亜鉛系蓄光顔料を０．８重量部それぞれ配合している。
実施例２では、ＰＶＣが１００重量部に対し、微小中空球１ｂとしてガラス微小中空球を１．０重量部と、蓄光顔料１ｃとして硫化亜鉛系蓄光顔料を１．６重量部それぞれ配合している。
また、実施例２には、スリップ剤を３重量部配合している。
スリップ剤としては、日信化学工業社製のシャリーヌＲ−１７０Ｓを用いている。
またさらに、実施例２では、表面層１の全体厚みを０．１ｍｍとしている。
【００２１】
一方、比較例１では、実施例１と比較して、表面層に微小中空球又は蓄光顔料のいずれも配合されていないところが異なっている。
比較例２では、特開２０１１−２２１９０１号に記載されるような、表面層の透明な合成樹脂となるＰＶＣが１００重量部に対して、可塑剤が４８．０重量部、Ｂａ−Ｚｎ系安定剤が２．０重量部、滑剤（外滑剤）が０．４重量部、エポキシ化大豆油が２．０重量部を配合するとともに、平均粒径が２５μｍのアルミニウム微粒子０．１５重量部を分散したところが異なっている。
さらに、比較例２では、表面層の全体厚みを０．３６ｍｍとしたところが異なっている。
【００２２】
表１に示される評価結果（表面層の透明性及び色相、マウス感応性、マウス操作性）は、以下の指標に基づくものである。
実施例１，２に示された表面層の透明性と、比較例１に示された表面層の透明性は、これら表面層の裏面に沿って、厚みが１．６ｍｍのＰＶＣシートからなるベース層と、厚みが０．０４ｍｍのコート層が一体的に積層された光学式マウス対応デスクマットをそれぞれ用い、ＪＩＳ  Ｋ  ７１３６に規定される試験方法によりヘーズ値（％）を測定し、ＪＩＳ  Ｋ  ７１３６−１に規定される試験方法によりと全光線透過率（％）を測定した。
比較例２に示された表面層の透明性は、表面層の裏面に沿って、厚みが１．０８ｍｍのＰＶＣシートからなるベース層と、厚みが０．０４ｍｍのコート層が一体的に積層された光学式マウス対応デスクマットを用い、ＪＩＳ  Ｋ  ７１３６に規定される試験方法によりヘーズ値（％）を測定し、ＪＩＳ  Ｋ  ７１３６−１に規定される試験方法によりと全光線透過率（％）を測定した。
表面層の色相は、実施例１，２に示された表面層を有する光学式マウス対応デスクマットと、比較例２に示された表面層を有する光学式マウス対応デスクマットをそれぞれ用い、目視により色相（色味）を評価した。
○：色相が明るい、×：色相が薄暗くて透明度に悪影響を与える、△：どちらとも言えない、のように評価した。
【００２３】
マウス感応性とマウス操作性は、机の上に、実施例１，２に示された表面層を有する光学式マウス対応デスクマットと、比較例２に示された表面層を有する光学式マウス対応デスクマットを置いて移動させた時のマウスにおける感応性（検出具合）と操作性（滑り性）を評価した。
詳しく説明すると、机の上と光学式マウス対応デスクマットの間に白紙を挟み、机の色が黒色の場合とアイボリー（乳白色）の場合で評価した。その他に白紙を挟まずに机の色が黒色とアイボリーに変えた場合と、机の上と光学式マウス対応デスクマットの間に透明ガラスを挟み、机の色がアイボリーの場合も評価した。
○：十分に感応する、○△：感応するが瞬間的にポインタが飛んだり動かない時がある、△：僅かに感応する、×：全く感応しない、のように評価した。
評価試験に使用した光学式マウスの機種
マウスＡ：マイクロソフト社製のＥ−Ｃ０１１−０２−５０２６（Ｂ）
マウスＢ：ヒューレットパッカード社製のＭ−ＵＶ６９ａ
マウスＣ：ＴＡＲＧＵＳ社製のｏｐｕｔｉｃａｌ  ｍｏｕｓｅ
マウスＤ：ＥＬＥＣＯＭ社製のＢｌｕｅ  ＬＥＤマウス  Ｍ−ＢＬ５ＤＢ
また、マウス操作性は、○：良く滑る、△：少し抵抗感がある、のように評価した。
【００２４】
【表１】
2015114693.tif 000003
【００２５】
実施例１，２と比較例１，２を比較すると、実施例１，２は、表面層の透明性及び色相、マウス感応性、マウス操作性の全てにおいて良好な評価結果が得られているのに対して、比較例１，２は、表面層の透明性及び色相、マウス感応性、マウス操作性のいずれかで不良な評価結果になっている。
この評価結果から明らかなように、実施例１，２は、透明な合成樹脂１ａに対して、透明な微小中空球１ｂの粒体と蓄光顔料１ｃの粒体をそれぞれ所定量ずつ分散させることにより、光学式マウス対応マットＡ及び光学式マウス対応デスクマットＡ１としての総合的な機能を高めることが実証された。特に、実施例２は、スリップ剤を３重量部添加することで、マウス操作性を更に向上させることが実証された。
【００２６】
これに対して、比較例１は、微小中空球１ｂと蓄光顔料１ｃが配合されていないため、マウス感応性で不良な評価結果になった。
比較例２は、アルミニウム微粒子の分散により表面層の色相が薄暗くて透明度に悪影響を与えるため、全光線透過率が７９．１％で最も悪くて不良な評価結果になった。
【符号の説明】
【００２７】
Ａ  光学式マウス対応マット              Ａ１  光学式マウス対応デスクマット
１  表面層                              １ａ  透明な合成樹脂
１ｂ  微小中空球                        １ｃ  蓄光顔料
２  ベース層                            ３  コート層
Ｍ  光学式マウス                        Ｌ  光線
【図１】
2015114693.tif 000004